(57)【特許請求の範囲】
【請求項１】
ゴム製のワイパブレードであって、ヘッド部分と、傾倒ウェブと、楔部とが設けられている形式のものにおいて、ヘッド部分（１）が、主としてジエン・タイプ・ゴムから製造されており、傾倒ウェブ（２）および楔部（（３）が、主としてクロロプレンゴム（ＣＲ）から製造されていることを特徴とする、ワイパブレード。
【請求項２】
ゴム製のワイパブレードであって、ヘッド部分と、傾倒ウェブと、楔部とが設けられている形式のものにおいて、楔部（３）がクロロプレンから成っていることを特徴とする、ワイパブレード。
【請求項３】
ヘッド部分（１）の、傾倒ウェブ（２）に隣接する領域がクロロプレンゴムから製造されている、請求項１または２記載のワイパブレード。
【請求項４】
ジエン・タイプ・ゴムがハロゲン化、特に塩素化されている、請求項１から３までのいずれか１項記載のワイパブレード。
【請求項５】
ジエン・タイプ・ゴムが、天然ゴムおよび／またはブタジエンゴムおよび／またはスチレンブタジエンゴムである、請求項１から４までのいずれか１項記載のワイパブレード。
【発明の詳細な説明】
【０００１】
背景技術
本発明は、請求項１の上位概念部に記載した形式のゴム製のワイパブレードに関する。
【０００２】
ワイパブレードの材料には、機械的特性と外的影響に対する耐久性とに関連した複雑な要求がなされる。したがって、ワイパブレードの材料はフレキシブルでなければならない、つまり風防ガラス上を柔軟に滑動しなければならず、しかも、特に酸化作用（オゾン分解）、鉱油および、たとえばガラス洗浄液中に含まれている化学製品等の外的影響に対して耐久性を有していなければならない。
【０００３】
一般的に、ワイパブレードの材料はゴム、すなわち加硫された天然ゴムおよび／または合成ゴムである（「レンプ・ヒェミー・レクシコーン（Ｒｏｅｍｐｐ  Ｃｈｅｍｉｅ  Ｌｅｘｉｋｏｎ）第９版、第１６６８頁参照」）。
【０００４】
ワイパブレードの材料としてのゴムの滑り特性を改善するために、たとえばワイパブレード表面をコーティングするか、塩素化するかまたは硫化モリブデンのような潤滑用粉末を被着することが提案される。
【０００５】
ドイツ連邦共和国特許第３５２７０９３号明細書に記載のワイパゴムは、主としてＥＰＤＭ、つまりエチレン・プロピレン・ジエン・ターポリマから成っている。ＥＰＤＭでは、不飽和箇所が主鎖以外に存在している。したがって、ＥＰＤＭはハロゲン化不能である。さらに、ＥＰＤＭは、鉱油および、ガラス洗浄液中に含まれる化学製品に対して耐久性を有していない。したがって、主としてＥＰＤＭから成るワイパブレードの滑り特性と耐久性とを改善するために、上記ドイツ連邦共和国特許第３５２７０９３号明細書によれば、少なくとも、規定通りの使用において風防ガラスの表面を滑動するワイパブレードの領域内では、ＥＰＤＭから成るマトリックスに、塩素化されたジエン・タイプ・ゴムから成る区分が被着される。ワイパブレードは、互いに異なるゴム材料の層から成っていることに基づき、その構造が比較的複雑であるという欠点を有している。
【０００６】
発明の利点
公知先行技術に比べて、請求項１の特徴部に記載の特徴を有するワイパブレードは、構造が簡単であると同時に良好な払拭特性が得られるという利点を有している。
【０００７】
ジエン・タイプ・ゴムから成るヘッド部分はハロゲン化可能である。これによって、ワイパブレードが金属製ホルダのヨーククローおよびばねレールもしくはスプリングストリップと協働する領域での良好な滑り特性と柔軟性とを得ることができ、ならびに一層硬質な表面を得ることもできる。
【０００８】
本発明によれば、ワイパブレードの傾倒ウェブと楔部とのためには、以下に、国際的に慣用な略語ＣＲで示したクロロプレンゴムが使用される。これによって、良好な払拭特性が簡単にかつ廉価に得られる。
【０００９】
ＣＲを使用することによって、天候、劣化、化学製品および温度による影響に対して高い耐久性を備えて、良好な機械的特性を得ることができる。ＣＲの、ワイパブレードの材料としての使用のために重要となる機械的特性は、良好な弾性特性、−１０゜Ｃ〜１２０゜Ｃまでの温度範囲、つまりワイパブレードとしての使用のために重要となる温度範囲での最小の永久ひずみ（ｌｏｗｅｓｔ  ｃｏｍｐｒｅｓｓｉｏｎ  ｓｅｔ）ならびに極めて良好な耐摩耗性である。通常、この耐摩耗性は、高価な特別のゴム種によってしか得られない。
【００１０】
外的影響に対する高い耐久性を備えて、良好な機械的特性が得られる。この場合の耐久性とは、高い耐候性と、酸化防止剤およびオゾン劣化防止剤の添加によって、別のゴム種の場合と異なり一層改善され得るオゾン分解に対する耐久性と、僅かな膨潤に対する耐久性と、たとえばガラス洗浄液中に含まれている化学製品に対する高い耐久性と、天然ゴムが基礎材料となっている加硫ゴムに比べて著しく高い、鉱油に対する耐久性と、たとえば天然ゴム、ブタジエンゴムまたはスチレン・ブタジエン・ゴムが基礎材料となっている従来の加硫ゴムを凌駕する優れた耐熱性とを示している。ＣＲの長時間の耐熱性を維持するためには約８０゜Ｃが適している。
【００１１】
したがって、ＣＲを使用する場合には、ワイパブレードの材料としての使用のために重要となる特性が、特別なゴム種に比べて極めて有利な費用で組み合わされている。
【００１２】
従属請求項には、独立請求項に記載のワイパブレードの変化形と改良形とが記載してある。
【００１３】
ヘッド部分の、傾倒ウェブに隣接する領域が楔部および傾倒ウェブと同じゴム材料、つまりＣＲから製造されていると有利である。これによって、主としてジエン・タイプ・ゴムから成るヘッド部分における、ＣＲから成る部分（傾倒ウェブおよび楔部）の一層良好な固定が得られる。
【００１４】
ヘッド部分のジエン・タイプ・ゴムがハロゲン化、特に塩素化されると有利である。これによって、表面硬さが改善されると共に、クローヨークおよびばねレールもしくはスプリングストリップのような金属製の保持エレメントに対する滑り特性が得られる。
【００１５】
ヘッド部分のためのゴム材料は、主としてジエン・タイプ・ゴムである。この場合、廉価に入手可能なゴム種、たとえば天然ゴムおよび／またはブタジエンゴムおよび／またはスチレンブタジエンゴムが使用されると有利である。
【００１６】
実施例の説明
以下に、本発明の２つの実施例を図面につき詳しく説明する。
【００１７】
第１実施例（図１参照）によるワイパブレードは、ほぼストリップ状の一般的な構造を有している。図１の横断面図には、傾倒ウェブ２を介して楔部３と結合されている比較的広幅のヘッド部分１が示してある。このヘッド部分１は、ばねレールもしくスプリングストリップ（図示せず）を収容するための、内側に設けられた通路状の切欠き６と、金属製の保持ヨークの爪を収容するための、側方の切欠き７とを有している。ヘッド部分１は、狭幅の傾倒ウェブ２を介して楔部３に結合されている。この楔部３の、ヘッド部分１とは反対の側の端部は先細りされて、狭幅のワイパリップ４を形成している。ヘッド部分１は、主としてジエン・タイプ・ゴムから成っており、傾倒ウェブ２および楔部３はクロロプレンゴム（ＣＲ）から成っている。ヘッド部分１における傾倒ウェブ２のより良好な固定のために、ヘッド部分１の、傾倒ウェブ２に隣接する領域もクロロプレンゴムから成っている。
【００１８】
本発明によるワイパブレードが、ジエン・タイプ・ゴムとクロロプレンゴムとの同時押出し成形によって製造されると有利である。この場合まず、予め設定された横断面形状を備えた、加硫されていないストリップが形成される。次いで、ワイパブレードが加硫され、場合によっては、次亜塩素酸塩またはトリクロロイソシアヌル酸を用いた処理によって塩素化される。
【００１９】
第２実施例（図２参照）によるワイパブレードは、外側に設けられたばねレールを収容するために形成されている。ワイパブレードはヘッド部分１の領域に、第１実施例による通路状の切欠き６の代わりに、ばねレール（図示せず）を収容するための、外側に設けられた切欠き８を有している。
【図面の簡単な説明】
【図１】  内側に設けられたばねレールを備えた、本発明によるワイパブレードの横断面図である。
【図２】  外側に設けられたばねレールを備えた、本発明によるワイパブレードの横断面図である。
【符号の説明】
１  ヘッド部分、２  傾倒ウェブ、３  楔部、４  ワイパリップ、６  切欠き、７  切欠き、８  切欠き
【図１】
0004290874.tif 000002
【図２】
0004290874.tif 000003